(57)【要約】      （修正有）【課題】薄膜状ＣＩＳ太陽電池の製造方法に於いて、ガラス基板上にてＣＩＳ層を４５０℃以上の条件下にて成膜した場合と略同様の効率を有し、十分にフレキシブルな薄膜として太陽電池が得られ、製造工程の時間、労力、費用を軽減する。【解決手段】第一の温度以上の耐熱性のある基板２上にて第一の電極層３を形成し、第一の電極層３上に第一の温度以上の条件下でＣＩＳ層４を成膜し、ＣＩＳ層４上に第二の電極層７を形成して成る層状部材１を準備し、層状部材１を第一の温度よりも低い第二の温度Ｔｈに加熱し、固体状態での線膨張係数が基板よりも大きい層形成物質の層１１を第二の電極層７上に形成し、層状部材１を冷却する各工程とを含み、層状部材１の冷却による層形成物質層１１の収縮と伴にＣＩＳ層を第一の電極層３から剥離させて、薄膜状ＣＩＳ太陽電池を得る。【選択図】図１
2019021764.tif 000002
【特許請求の範囲】
【請求項１】
ＣＩＳ太陽電池の製造方法であって、
第一の温度以上の耐熱性のある基板上にて第一の電極層を形成し、該第一の電極層上に前記第一の温度以上の条件下でＣＩＳ層を成膜し、該ＣＩＳ層上に第二の電極層を形成して成る層状部材を準備する工程と、
前記層状部材の温度を前記第一の温度よりも低い第二の温度にする工程と、
固体状態での線膨張係数が前記基板よりも大きい層形成物質の層を前記第二の電極層上に形成する工程と、
前記層状部材を冷却する工程と
を含み、前記層状部材の冷却による前記層形成物質の層の収縮と伴に前記ＣＩＳ層を前記第一の電極層から剥離させて、薄膜状ＣＩＳ太陽電池を得る方法。
【請求項２】
請求項１の方法であって、前記層形成物質の層を形成する工程が、
前記層形成物質を液体状態にて前記第二の電極層上に層状に塗布する工程と、
前記液体状態の層形成物質を固体化させる工程と、
を含む方法。
【請求項３】
請求項１又は２の方法であって、前記層状部材を冷却する工程の前又は後に、前記層状部材に於いて所望の寸法の薄膜状ＣＩＳ太陽電池が得られるように層方向に対して垂直に切り欠きを入れる工程を含む方法。
【請求項４】
請求項１乃至３のいずれかの方法であって、更に、前記第一の電極層から剥離された前記薄膜状ＣＩＳ太陽電池の前記ＣＩＳ層の面に第三の電極層を塗布する工程を含む方法。
【請求項５】
請求項４の方法であって、前記第三の電極層がカーボンペーストにて形成される方法。
【請求項６】
請求項１乃至５のいずれかの方法であって、前記第一の温度が４５０℃である方法。
【請求項７】
請求項１乃至６のいずれかの方法であって、前記基板がガラスである方法。
【請求項８】
請求項１乃至７のいずれかの方法であって、層形成物質が樹脂材料である方法。
【請求項９】
請求項８の方法であって、前記樹脂材料がエポキシ樹脂である方法。
【発明の詳細な説明】
【技術分野】
【０００１】
本発明は、太陽電池の製造方法に係り、より詳細には、高効率で柔軟性のある薄膜状のＣＩＳ太陽電池を製造する方法に係る。
【背景技術】
【０００２】
太陽電池が柔軟性のある薄膜状に製造できるようになると、例えば、自動車、飛行機等の表面など、これまで設置が困難であった任意の場所にも設置が可能となるので有利である。そのような薄膜化が可能であり、又、高効率で低コストでの製造の可能性のある太陽電池の一つとしては、ＣＩＳ太陽電池（Ｃｕ，Ｉｎ，Ｓｅの３つの元素を主成分とする太陽電池）、ＣＩＧＳ太陽電池（Ｃｕ，Ｉｎ，Ｇａ，Ｓｅの４つの元素を主成分とする太陽電池）或いはＣＩＧＳＳｅ太陽電池（Ｃｕ，Ｉｎ，Ｇａ，Ｓ，Ｓｅの５つの元素を主成分とする太陽電池）が注目されており、現在主流のシリコン系に代わる太陽電池の有力候補となっている。かかるＣＩＳ太陽電池について、例えば、特許文献１或いは非特許文献１に於いては、柔軟性のあるポリイミド樹脂フィルムを基板としてその上にＣＩＳ薄膜を成膜することにより薄膜状の太陽電池を製造することが提案されている。また、特許文献２に於いては、ガラス基板上に水溶性のリフトオフ層を形成して、その上に太陽電池層を形成し、その後に水でリフトオフ層を溶解して除去することにより、フレキシブルな太陽電池を製造する方法が提案されている。更に、特許文献３には、溶融Ａｌ系めっき鋼板のＡｌ系めっき層表層部に陽極酸化皮膜を形成し、かかる表面処理された鋼板を基板としてＣＩＳ太陽電池層を成膜して、比較的フレキシブルな太陽電池を製造する方法が提案されている。なお、特許文献４には、ＣＩＳ太陽電池ではないが、太陽電池を製造する基板と、基板上に製造した化合物（ＩＩＩーＶ系）薄膜太陽電池との間に「犠牲層」を設け、太陽電池の製造後に、犠牲層のみを化学的に溶解する特殊溶液に太陽電池を浸し、化合物薄膜太陽電池を基板から剥離することによってフレキシブルな太陽電池を得る方法が提案されている。特許文献５には、太陽電池セルを封止するためのシートとして、熱収縮する樹脂を用いることが記載されている。
【先行技術文献】
【特許文献】
【０００３】
【特許文献１】国際公開第２００９／１１６６２６号
【特許文献２】特開２００９−０４９３８９
【特許文献３】特開２０１３−１７１８７６
【特許文献４】特表２０１０−５３２５７６
【特許文献５】特開２０１７−０３８０６９
【非特許文献】
【０００４】
【非特許文献１】フィジカル・ケミストリー・ケミカル・フィジックス  １６巻  ２０１４年  ８８４３頁（A.F.Pianezzi,  et  al.,  Phys.Chem.Chem.Phys.  16  (2014)  8843）
【発明の概要】
【発明が解決しようとする課題】
【０００５】
上記のＣＩＳ太陽電池に於いて高品質なものは、ガラス基板上にて、ＣＩＳ層を４５０℃以上の高い温度条件下にて成膜して作成される。しかしながら、フレキシブルな薄膜状の太陽電池を得るために、基板として柔軟性のある樹脂フィルムや薄い金板を用いた場合、高温条件下では、基板が溶けたり、ＣＩＳ層へ鋼成分元素が拡散したり、といった問題が生じるため、ＣＩＳ層の成膜の際の温度を下げざるを得ず、その結果、太陽電池の性能、例えば、変換効率、が低下してしまうこととなっていた。例えば、特許文献１、非特許文献１の場合、比較的耐熱性のあるポリイミド樹脂フィルムを基板として用いているが、ＣＩＳ層の成膜時の温度を４５０℃以上には上げられず、太陽電池の変換効率は、ガラス基板上にて４５０℃以上の条件下にて成膜した場合に比して低いものとなっていた。また、ポリイミド樹脂フィルムの場合、線膨張係数がガラスや金属に比べ大きく、高温時と低温時の変形量が大きいので、室温に戻した際に太陽電池が破損してしまう場合があること、透湿性が高く、屋外で太陽電池として使用できないこと(耐久性が低い）、原料や製造方法が特殊であるため高価であること、低温条件下でのＣＩＳ層の成膜が、製造時間が長く、追加で必要な工程があるため、費用が高くなり、設備の流用もできないこと、などの問題があった。また、特許文献２、４の如く、リフトオフ層或いは犠牲層を形成して、ＣＩＳ層の成膜後に、リフトオフ層或いは犠牲層を溶解する方法の場合、かかるリフトオフ層或いは犠牲層の形成のため及びリフトオフ層或いは犠牲層の溶解のために製造時間が長くなるとともに費用が増大することとなっていた。特許文献３の場合、基板として薄い鋼板が用いられているので、柔軟性には限界があり、また、陽極酸化皮膜が形成された溶融Ａｌ系めっき鋼板の作成などに労力を要するものとなっている。総じて、従前のフレキシブルな薄膜状のＣＩＳ太陽電池を製造する方法は、太陽電池の効率の低下や、製造工程の時間、労力、費用の面に於いて改善の余地がある。
【０００６】
かくして、本発明の一つの主な課題は、薄膜状のＣＩＳ太陽電池を製造する方法であって、太陽電池の性能がガラス基板上にてＣＩＳ層を４５０℃以上の高い温度条件下にて成膜した場合と略同様であって且つ十分にフレキシブルな薄膜として得られ、更に、製造工程の時間、労力、費用が従前に比して軽減される新規な方法を提供することである。
【０００７】
また、本発明のもう一つの課題は、上記の如き薄膜状のＣＩＳ太陽電池を製造する方法であって、薄膜状のＣＩＳ太陽電池の量産も可能な新規な方法を提供することである。
【課題を解決するための手段】
【０００８】
本発明によれば、上記の課題の一つは、ＣＩＳ太陽電池の製造方法であって、
第一の温度以上の耐熱性のある基板上にて第一の電極層を形成し、該第一の電極層上に前記第一の温度以上の条件下でＣＩＳ層を成膜し、該ＣＩＳ層上に第二の電極層を形成して成る層状部材を準備する工程と、
前記層状部材の温度を前記第一の温度よりも低い第二の温度にする工程と、
固体状態での線膨張係数が前記基板よりも大きい層形成物質の層を前記第二の電極層上に形成する工程と、
前記層状部材を冷却する工程と
を含み、前記層状部材の冷却による前記層形成物質の層の収縮と伴に前記ＣＩＳ層を前記第一の電極層から剥離させて、薄膜状ＣＩＳ太陽電池を得る方法によって達成される。
【０００９】
上記の構成に於いて、「ＣＩＳ太陽電池」とは、既に述べた如く、この分野で知られている如き、ＣＩＳ層（Ｃｕ，Ｉｎ，Ｓｅの３つの元素を主成分とする層）、ＣＩＧＳ層（Ｃｕ，Ｉｎ，Ｇａ，Ｓｅの４つの元素を主成分とする層）又はＣＩＳＳｅ層（Ｃｕ，Ｉｎ，Ｇａ，Ｓ，Ｓｅの５つの元素を主成分とする層）を光電変換層とした太陽電池である（以下、「ＣＩＳ層」という場合には、ＣＩＧＳ層及びＣＩＧＳＳｅ層の場合も含むものとする。）。「層状部材」とは、従前のＣＩＳ太陽電池が製造される場合と同様に、基板、第一の電極層、ＣＩＳ層、第二の電極層の順に積層されてなる部材のことを指している。なお、厳密には、ＣＩＳ層と第二の電極層との間には、バッファ層（ＣｄＳ層など）、窓層（高抵抗酸化亜鉛層など）が形成される。また、「第二の電極層」は、通常、太陽光を透過する透明な電極である。「層形成物質」とは、固体状態での線膨張係数が基板よりも大きい層を形成する物質であれば、任意の物質であってよい。具体的には、「層形成物質」は、例えば、エポキシ樹脂などの樹脂材料であってよいが、これに限定されない。
【００１０】
上記の構成によれば、まず、「層状部材」は、従前の「ＣＩＳ太陽電池」の製造方法の場合と、同様に調製されてよい。即ち、高品質なＣＩＳ層が成膜可能な条件にて、太陽電池の元となる「層状部材」が調製されてよい。既に触れた如く、高品質なＣＩＳ層は、４５０℃以上の温度条件下にて成膜されるので、上記の本発明の構成に於いて、ＣＩＳ層を成膜する際の第一の温度以上の条件は、４５０℃以上、例えば、４５０℃〜６５０℃の間であってよく、基板は、第一の温度以上の耐熱性のある任意の材料から成る基板、典型的には、耐熱性のガラス製基板又は金属製基板が利用されてよい。そして、従前の高品質なＣＩＳ層が得られるＣＩＳ太陽電池の製造方法に於いては、「層状部材」に第二の電極層が積層された後に、その上に保護用のガラス層が適用されるところ、本発明の方法の場合には、上記の如く、層状部材を第一の温度よりも低い第二の温度に加熱した状態にて、「層形成物質」の層が形成される。「層形成物質」には、既に触れた如く、固体状態での線膨張係数が基板よりも大きいものが選択されるので、「層形成物質」の層の形成の後、層状部材を冷却する工程が実行されると、後の実施形態の欄にても説明される如く、層形成物質の層が基板よりも大きく収縮し、これにより、層形成物質の層に内部応力が生じ、この内部応力によって、ＣＩＳ層にも基板から離れる方向に反る力が作用することとなる。そうすると、第一の電極層は、典型的には、モリブデンから成る層であり、第一の電極層とＣＩＳ層との間は、一般に、接合強度が低いので、それらの界面が自然に剥離し、層形成物質層−第二の電極層−ＣＩＳ層が一体的な薄膜として、第一の電極層−基板から分離され、かくして、薄膜状のＣＩＳ太陽電池が得られることとなる。即ち、ＣＩＳ層が４５０℃以上の温度条件下にて高品質に成膜され且つガラス製基板又は金属製基板などの硬質な基板に接着されていない状態の薄膜状ＣＩＳ太陽電池の製造が達成されることとなる。なお、「層形成物質」がエポキシ樹脂であり、基板がガラス基板である場合には、「第二の温度」は、１００℃〜１５０℃程度であってよく、層状部材の冷却工程では、例えば、層状部材は室温まで冷却されてよい。しかしながら、上記の「第二の温度」と冷却後の層状部材の温度は、「層形成物質」として選択される材料と基板として選択される材料との線膨張係数を比較して適宜設定されてよいことは理解されるべきである。
【００１１】
また、上記の本発明の構成に於いて、層形成物質は、初めに溶融状態又は液体状態であり、第二の電極層上に塗布された後、任意の方法にて凝固又は固体化することで層状構造を成す物質であってよい。層形成物質の一つの例としては、第二の温度より高い温度では、溶融状態にあり、第二の温度で凝固する物質であってもよく、或いは、別の例としては、初めは、２つの液体を混合して得られる液状であり第二の温度まで加熱すると固体化する樹脂等（エポキシ樹脂など）の物質であってもよい。層形成物質が初めに第二の電極層上に溶融状態又は液体状態にて適用されることで、層形成物質の層を第二の電極層上に載せる段階では、層形成物質の層内に応力が発生しないこととなり、これにより、層形成物質の固定層が安定的に形成される前に、第二の電極層より下の構造に対して意図しない方向に応力が作用するなどのことが防止され、層状部材の冷却工程に於いて、第一の電極層とＣＩＳ層との間の剥離がより適切に達成されることとなる。従って、層形成物質の層の形成工程は、より詳細には、「層形成物質」を液体状態にて第二の電極層上に層状に塗布する工程と、液体状態の層形成物質を固体化させる工程とにより達成されてよい。
【００１２】
上記の本発明の製造方法によれば、第一の電極層から剥離したＣＩＳ層の薄膜には、一方の面しか電極が残っていないこととなるので、第一の電極層から剥離された薄膜状ＣＩＳ太陽電池のＣＩＳ層の面に第三の電極層を塗布する工程が更に実行されて、薄膜状ＣＩＳ太陽電池が完成されてよい。第三の電極層としては、任意の導電性の柔軟性のある物質が用いられてよく、例えば、カーボンペーストにて形成されてよい。
【００１３】
更に、上記の第一の電極層−基板からの層形成物質層−第二の電極層−ＣＩＳ層の剥離が所望の態様にて達成されるように、層状部材を冷却する工程の前又は後に、層状部材に於いて所望の寸法の薄膜状ＣＩＳ太陽電池が得られるように層方向に対して垂直に切り欠きを入れる工程が実行されてよい。このように層状部材に於いて切り欠きを入れておくことにより、ＣＩＳ層と第一の電極層との自然な剥離が促進され、また、分離された層形成物質層−第二の電極層−ＣＩＳ層から成る薄膜のその後の処理が容易となる。
【発明の効果】
【００１４】
かくして、上記の本発明によるＣＩＳ太陽電池の製造方法に於いては、第二の電極層を形成するまでは、高温度条件に耐え得る基板を用いた従前のＣＩＳ太陽電池の製造方法と同様の工程を実行し、しかる後に、基板よりも線膨張係数が大きい層形成物質層を第二の電極層上に適用して、基板と層形成物質層との収縮の程度の差を利用して、ＣＩＳ層と第一の電極層との間を剥離させ、かくして、薄膜状ＣＩＳ太陽電池が得られることとなる。かかる構成によれば、ＣＩＳ層は、４５０℃以上の温度条件下にて成膜され、従って、高品質なものが得られ、しかも、硬質の基板から分離されているので、太陽電池が、十分な柔軟性のある薄膜の部材として得られることとなる。実際、後に説明される如く、本発明の製造方法に従って剥離されたＣＩＳ層から成る太陽電池の性能について、基板から剥離しないそのままの太陽電池のものと比較して、短絡電流及び開放電圧の低下は見られなかった。また、本発明の方法の工程では、従前の硬質の基板を用いたＣＩＳ太陽電池の製造方法と同様の工程を実行した後、エポキシ樹脂などの層形成物質層を形成し、冷却するだけで、薄膜状ＣＩＳ太陽電池が得られるので、特殊な樹脂、鋼板、工程を要せず、製造工程に要する時間、労力、費用は、従来の薄膜状ＣＩＳ太陽電池の製造方法に比して、軽減されることとなり、薄膜状のＣＩＳ太陽電池の量産も可能である。
【００１５】
本発明のその他の目的及び利点は、以下の本発明の好ましい実施形態の説明により明らかになるであろう。
【図面の簡単な説明】
【００１６】
【図１】図１は、本発明の実施形態による、ガラス基板上にて電極層、ＣＩＳ層等を成膜して成る層状部材からＣＩＳ太陽電池と成る薄膜（ＣＩＳ太陽電池薄膜）を得る工程を模式的に示した図である。（Ａ）は、層状部材を温度Ｔ＝Ｔｈと成るように熱した状態で層状部材上に更に樹脂層１１を形成する工程であり、（Ｂ）は、樹脂層１１の形成後、層状部材を温度Ｔ＜Ｔｈとなるように冷却する工程であり、（Ｃ）は、ガラス基板からＣＩＳ太陽電池薄膜が剥離する状態である。また、（Ｄ）は、層状部材に於いて、層方向に垂直に切り欠きＣｔを入れる工程であり、（Ｅ）は、ガラス基板からＣＩＳ太陽電池薄膜が剥離する状態である。
【図２】図２（Ａ）は、層状部材上に透明な樹脂層１１を形成した状態の例の写真であり、図２（Ｂ）は、電極面が貼着されたガラス基板と、そこから剥離したＣＩＳ太陽電池薄膜の例の写真である。図２（Ｃ）は、ガラス基板上にて形成されたＣＩＳ太陽電池（剥離前）と、ガラス基板から剥離して得られた薄膜から成るＣＩＳ太陽電池（剥離後）との電圧−電流特性の例を示している。
【図３】図３（ａ）〜（ｅ）は、図１の場合と同様に、ガラス基板上にて形成されたＣＩＳ太陽電池からＣＩＳ太陽電池薄膜を得て、剥離したＣＩＳ層面に柔軟性のある電極（カーボンペースト）を形成する実施形態の工程を模式的に示した図である。
【図４】図４（Ａ）は、図３（ａ）の状態の実施例の写真であり、図４（Ｂ）は、図３（ｄ）の状態のガラス基板（左）と、ＣＩＳ太陽電池薄膜（右）の例の写真であり、図４（Ｃ）は、図３（ｅ）の状態の薄膜状ＣＩＳ太陽電池の例の写真である。
【図５】図５（ａ）〜（ｌ）は、本発明の実施形態による薄膜状ＣＩＳ太陽電池を量産する場合の一連の工程を模式的に表した図である。
【図６】図６（Ａ）は、一般的な硬質の基板上に形成されたＣＩＳ太陽電池の模式的な斜視図であり、図６（Ｂ）は、その断面を模式的に示した図である。
【符号の説明】
【００１７】
１…ＣＩＳ太陽電池、層状部材
２…ガラス基板
３…裏面電極層（第一の電極層）
４…ＣＩＳ層
５…バッファ層
６…酸化亜鉛層（窓層）
７…透明電極（第二の電極層）
８…反射防止膜
９…グリッド電極
１１…樹脂層（層形成物質）
１２…裏面電極層（第三の電極層）
【発明を実施するための最良の形態】
【００１８】
以下に添付の図を参照しつつ、本発明を幾つかの好ましい実施形態について詳細に説明する。図中、同一の符号は、同一の部位を示す。
【００１９】
一般的なＣＩＳ太陽電池の構成
図６（Ａ）、（Ｂ）を参照して、量産工程が確立しているＣＩＳ太陽電池１は、一般的には、図示の如く薄板状の形態にて製造される。その薄板状形態の断面に於いては、ガラス板や金属板を基板２として、その上に典型的にはモリブデン製の電極層３（第一の電極層）、銅（Ｃｕ）、インジウム（Ｉｎ）（或いはガリウムＧａを含む）、セレン（Ｓｅ）を主元素とする化合物半導体層（ＣＩＳ層）４、バッファ層５（典型的には、ＣｄＳから成る層）、窓層６（典型的には、酸化亜鉛から成る層）、透明電極層７（典型的には、酸化インジウム錫や酸化亜鉛系材料などから成る導電性物質から成る層）（第二の電極層）、反射防止膜８が積層され、透明電極層７の一部にグリッド電極９が載せられた構成となっている。そして、太陽光が図中上側（反射防止膜８側）から照射されると、ＣＩＳ層４に於いて発電され、電圧及び電流が電極層３と透明電極層７とにそれぞれ取り付けた端子から得られることとなる。かかる積層構造のＣＩＳ太陽電池１の製造に関しては、ＣＩＳ層の成膜工程を４５０℃以上、典型的には、４５０〜６５０℃の範囲の温度条件下にて行うと、高品質な、具体的には、変換効率の高い太陽電池が得られることがわかっている。そこで、ＣＩＳ層４の基板２となる材料としては、上記の如く、４５０℃以上の高温に耐熱のあるガラス或いは金属が選択されることとなる。従って、「発明の概要」の欄にて述べた如く、従前では、高品質なＣＩＳ層そのものは、薄膜状に成膜されるものの、太陽電池としては、硬質の基板上でしか形成することができなかった。
【００２０】
本実施形態に於ける薄膜状ＣＩＳ太陽電池の形成
本発明による実施形態に於いては、端的に述べれば、上記の従前のＣＩＳ太陽電池の製造方法と同様に、ＣＩＳ層４の成膜のための基板２として、ガラス板や金属板を用いて、ＣＩＳ層４の成膜工程を４５０℃以上の高温条件下にて実行する方法にて、電極層３からＣＩＳ層４並びに透明電極層７まで形成し、しかる後、従前であれば、反射防止膜８を適用して更に保護ガラスを貼着する工程を実行するところ、これに替えて、電極層３からＣＩＳ層４より上の層を剥離して、薄膜状のＣＩＳ太陽電池を形成する工程が実行される。
【００２１】
図１を参照して、本実施形態によるＣＩＳ太陽電池の製造方法に於いては、より具体的には、既に述べた如く、まず、基板２として、ガラス板又は金属板を用い、ＣＩＳ層４の成膜工程を４５０℃以上の高温条件下にて実行する方法にて、基板２上に電極層３から透明電極層７までが形成された層状部材１が調製される。そして、図１（Ａ）に描かれている如く、かかる層状部材１は、ホットプレートやオーブンＨＰ等により、温度Ｔ＝Ｔｈ、例えば、１００〜１５０℃に加熱され、その状態で、線膨張係数が基板２よりも大きい透明樹脂材料などの層を形成する物質（層形成物質）の層１１（以下、「樹脂層」と称する。）が、例えば、形成される。図２（Ａ）は、実際に樹脂層１１までを形成した状態の層状物質の写真を示している。なお、好適には、樹脂層１１は、液体状態にて塗布され、その後、固体化して固体層と成るように形成されてよい。しかる後、図１（Ｂ）の如く、温度Ｔ＜Ｔｈと成るように、例えば、室温まで、層状部材１を冷却すると、線膨張係数の違いにより、樹脂層１１が基板２よりも収縮作用が大きくなるので、樹脂層１１内に於いて面積が縮む方向に内部応力τが発生することとなる。そうすると、電極層３とＣＩＳ層４との界面の接合強度が比較的低いため、図１（Ｃ）の如く、内部応力τによりＣＩＳ層４から上側の層が図中上向きに反る作用ｕｆが発生し、電極層３及び基板２から自然に剥離（Ｐｅ）し、かくして、基板２に固定されていないＣＩＳ層４〜透明電極層７の薄膜が得られることとなる。
【００２２】
なお、図１（Ｂ）〜（Ｃ）の如く、基板２上の略全域に電極層３から透明電極層７まで及び樹脂層１１が形成されたままの状態でも、電極層３とＣＩＳ層４と間の剥離は生ずるが、図１（Ｄ）の如く、基板２上に於いて、層の延在方向に対して垂直な方向に樹脂層１１からＣＩＳ層４まで、切り欠きＣｔを入れると、図１（Ｅ）の如く、電極層３とＣＩＳ層４との間を容易に剥離させることが可能となり、有利である（切り欠きＣｔを入れると、切り欠きＣｔに囲まれた領域の電極層３とＣＩＳ層４と間の総結合力が低くなるので、剥離が生じ易くなる。）。切り欠きＣｔは、剥離されるＣＩＳ層４〜樹脂層１１までの薄膜の形状及び寸法が所望の形状及び寸法となるように入れられてよい。図２（Ｂ）は、基板２上にて樹脂層１１まで形成されている状態で、２ｃｍ角に切り欠きを入れることにより、ＣＩＳ層４〜樹脂層１１までの薄膜が自然に剥離した状態の例の写真を示している。なお、切り欠きＣｔは、層状部材１が温度Ｔ＝Ｔｈに加熱された状態に於いて入れられてもよく、層状部材１が温度Ｔ＜Ｔｈに冷却された状態に於いて入れられてもよい。
【００２３】
上記の如くＣＩＳ層４〜樹脂層１１までの薄膜に於いては、電極層３に相当する裏面電極が存在していないので、ＣＩＳ層４の剥離面には、新たな電極層が形成され、これにより、薄膜状のＣＩＳ太陽電池が完成される。新たな電極層としては、例えば、カーボンペーストなどの柔軟性のある導電性の物質の層が選択される。また、かくして得られた薄膜状のＣＩＳ太陽電池は、図２（Ｃ）に例示されている如く、その電圧−電流特性に於いて、開放電圧Ｖｏｃと短絡電流Ｉｓｃとが、基板２上に固定されたままのＣＩＳ太陽電池と略等しく、従って、基板２上に固定されたままのＣＩＳ太陽電池と略同様の性能を有することが確認された。
【００２４】
薄膜状ＣＩＳ太陽電池の製造の実施形態
図３、４を参照して、薄膜状ＣＩＳ太陽電池の製造の実施形態の於いては、図３（ａ）、図４（Ａ）にて例示されている如く、ガラス板、金属板等の硬質な固体基板上に、モリブデンから成る裏面電極、ＣＩＳ発電層（ＣＩＳ層）〜透明電極までを積層した状態のＣＩＳ太陽電池（層状部材）が準備される。基板上のＣＩＳ太陽電池は、例えば、１５０℃に加熱され（図３（ｂ））、硬化前の透明な熱硬化性エポキシ樹脂（透明接着剤）が、例えば、0.5ｍｍの厚みにて塗布され、その上に表面を保護する樹脂フィルム（代替基板）が適用される。この状態で、１５分間加熱状態を保持され、かくして樹脂が硬化される（図３（ｃ））。しかる後、この状態のＣＩＳ太陽電池全体を室温まで冷却し、所望の大きさに切り欠きを入れると、エポキシ樹脂層の線膨張係数が基板よりも大きいことによって、エポキシ樹脂層に“上に反る応力”が発生しているので、図３（ｄ）、図４（Ｂ）に例示されている如く、ＣＩＳ発電層と裏面電極との間が自然と剥離することとなる。かくして、ＣＩＳ発電層の剥離面に電極としてカーボンペーストを塗布することにより、図３（ｅ）、図４（Ｃ）に例示されている如く、薄膜状ＣＩＳ太陽電池が得られることとなる。
【００２５】
薄膜状ＣＩＳ太陽電池の量産
薄膜状ＣＩＳ太陽電池を量産する場合、既に述べた如く、ガラス等の硬質な基板２上に裏面電極３〜透明電極層７までを積層する一連の工程は、従来のＣＩＳ層４の成膜工程を４５０℃以上の高温条件下にて実行する方法と同様に実行され、その後、太陽電池の表面に保護するガラス層に替えて、透明樹脂材料などの層を形成する物質の層を適用し、裏面電極３とＣＩＳ層４との間を剥離して、薄膜状ＣＩＳ太陽電池が得られることとなる。
【００２６】
具体的には、図５を参照して、まず、ガラス基板２の切断と洗浄が為され（図５（ａ））、モリブデンなどにより裏面電極層３が成膜される（図５（ｂ））。ここで、レーザースクライビングによって、初めの太陽電池セルのパターニングが実行され（図５（ｃ）、その上に、発電層と成るＣＩＳ層４が４５０℃以上の高温条件下にて成膜される（図５（ｄ））。そして、その上に、バッファ層５、窓層６が成膜され（図５（ｅ））、メカニカルスクライビングによって、太陽電池セルのパターニングが再度実行され（図５（ｆ））、更に、透明電極層７の成膜（図５（ｇ））、メカニカルスクライビングによる太陽電池セルのパターニング（図５（ｈ））が実行される。次いで、透明電極層７に取り出し電極９が形成され（図５（ｉ））、ここまでの工程が、従来の基板上にＣＩＳ太陽電池を形成する方法と同様となる。しかる後、加熱しながら、透明電極層７上に、樹脂層１１を表面保護フィルムとして形成し（図５（ｊ））、その後、冷却すると、既に述べた如く、樹脂層１１内に生ずる内部応力の作用によって、図５（ｋ）に模式的に描かれている如く、ＣＩＳ層４と裏面電極３との間が剥離するので、ＣＩＳ層４の剥離面に新たな裏面電極層１２を成膜し、かくして、薄膜状ＣＩＳ太陽電池が形成される（図５（ｌ））。裏面電極層１２にも柔軟な材料を用いることができるので、薄膜状ＣＩＳ太陽電池全体も柔軟性を持たせることが可能である。
【００２７】
上記の如く、本実施形態による薄膜状ＣＩＳ太陽電池の製造方法に於いては、基板２上に裏面電極３から透明電極層７までを積層する工程は、従前の高品質なＣＩＳ太陽電池を製造するための工程と同様であり、その後は、樹脂層１１の適用、ＣＩＳ層４の剥離、裏面電極層１２の適用の各工程を実行するだけなので、ＣＩＳ太陽電池の製造のために要する時間、労力、費用は、従前の高品質なＣＩＳ太陽電池の製造方法と略同様であることが期待される。
【００２８】
また、上記の本実施形態による薄膜状ＣＩＳ太陽電池の製造方法によれば、ＣＩＳ層の剥離後の基板は再利用が可能であり、これにより、太陽電池全体のコストが低減可能となる。樹脂層１１に使用される樹脂材料は、基板やＣＩＳ層と比べて線膨張係数が大きければ、任意のものが利用可能であり、樹脂材料の選択の幅は非常に広く、用途やコスト等、状況に応じて変更されてよい（製造工程を変更する必要はない。）。また、ＣＩＳ層４〜透明電極層７を基板２〜裏面電極層３から剥離して薄膜状のＣＩＳ太陽電池を得る際に、ＣＩＳ太陽電池の薄膜は、所望の大きさ、形状にすることができ、従って、設置場所の広さや大きさに応じて太陽電池モジュールの大きさ、形状を自由にカスタマイズすることが可能となるでも有利である。
【００２９】
以上の説明は、本発明の実施の形態に関連してなされているが、当業者にとつて多くの修正及び変更が容易に可能であり、本発明は、上記に例示された実施形態のみに限定されるものではなく、本発明の概念から逸脱することなく種々の装置に適用されることは明らかであろう。
【図１】
2019021764.tif 000003
【図２】
2019021764.tif 000004
【図３】
2019021764.tif 000005
【図４】
2019021764.tif 000006
【図５】
2019021764.tif 000007
【図６】
2019021764.tif 000008